Conteneur en un composite à matrice céramique, la surface des parois intérieures dudit conteneur étant recouverte au moins partiellement, de préférence pour plus de 80%, d’un revêtement comportant au moins une couche comportant un oxyde cristallisé comportant au moins les éléments Li et Al ou un précurseur dudit oxyde cristallisé. Conteneur selon la revendication précédente dans lequel l’oxyde cristallisé comporte en outre l’élément Si. Conteneur selon l’une des revendications précédentes, ledit oxyde cristallisé étant choisi parmi LiAlO 2 , LiAlSi 2 O 6 , Li 3 AlSiO 5 , LiAlSi 4 O 10 , LiAlSiO 4 et leurs mélanges. Conteneur selon l’une des revendications précédentes dans lequel les fibres céramiques du composite à matrice céramique, éventuellement assemblées sous forme de fils simples et/ou assemblés, sont choisies parmi les fibres comportant plus de 95% en masse d’oxydes, de carbures, de nitrures, de carbone et leurs mélanges. Conteneur selon la revendication précédente dans lequel les fibres céramiques du composite à matrice céramique, éventuellement assemblées sous forme de fils simples et/ou assemblés, sont choisies parmi les fibres : - comportant plus de 95% en masse d’oxydes et présentant une analyse chimique telle que SiO 2 > 70%, en pourcentage en masse sur la base des oxydes, ou - comportant plus de 95% en masse d’oxydes et présentant une analyse chimique telle que 45% 2 2 O 3 en une quantité telle que 1% 2 O 3 2 O 3 - comportant plus de 95% en masse d’oxydes et présentant une analyse chimique telle que Al 2 O 3 > 65%, en pourcentage en masse sur la base des oxydes, ou - comportant plus de 95% en masse de carbure de silicium, ou - comportant plus de 95% en masse de carbone, - et leurs mélanges. Conteneur selon la revendication précédente dans lequel les fibres céramiques du composite à matrice céramique, éventuellement assemblées sous forme de fils simples et/ou assemblés, sont choisies parmi les fibres composées pour plus de 95% en masse d’alumine, les fibres composées pour plus de 95% en masse de silice, les fibres composées pour plus de 95% en masse de mullite, les fibres composées pour plus de 95% en masse de mullite et de corindon, les fibres composées pour plus de 90% en masse de basalte, les fibres composées pour plus de 95% en masse de verre, les fibres composées pour plus de 95% en masse de carbure de silicium, les fibres composées pour plus de 95% en masse de carbone, et leurs mélanges. Conteneur selon l’une des revendications précédentes, dans lequel la matrice du composite à matrice céramique est choisie parmi une matrice comportant plus de 95% en masse d’oxydes, de carbures, de nitrures, de sialons et leurs mélanges. Conteneur selon la revendication précédente dans lequel la matrice du composite à matrice céramique est choisie parmi une matrice comportant plus de 95% en masse d’oxydes et présentant une analyse chimique telle que SiO 2 +Al 2 O 3 +ZrO 2 +HfO 2 +MgO > 70% en pourcentage en masse sur la base des oxydes, ou comportant plus de 95% en masse d’oxydes et présentant une analyse chimique telle que SiO 2 +Al 2 O 3 > 70% en pourcentage en masse sur la base des oxydes, ou comportant plus de 95% en masse d’oxydes et présentant une analyse chimique telle que Al 2 O 3 +ZrO 2 +HfO 2 > 70% en pourcentage en masse sur la base des oxydes, ou comportant plus de 95% en masse d’oxydes et présentant une analyse chimique telle que SiO 2 +Al 2 O 3 +MgO > 70% en pourcentage en masse sur la base des oxydes, ou comportant plus de 90% en masse de SiC+Si 3 N 4 +SiAlON. Conteneur selon l’une des revendications précédentes, dans lequel le revêtement : comporte au moins une couche comportant un oxyde cristallisé comportant au moins les éléments Li, Al et Si, et/ou est constitué pour plus de 15% en masse d’un ou de plusieurs oxydes cristallisés comportant au moins les éléments Li et Al, et/ou contient un précurseur d’au moins un oxyde cristallisé comportant au moins les éléments Li et Al, et/ou présente la composition chimique suivante, en pourcentage en masse sur la base des oxydes : SiO 2 +Al 2 O 3 +Li 2 O > 50%, et Li 2 O : > 0,5% et Al 2 O 3 : > 2% et SiO 2 : 2 est constitué pour plus de 90% en masse d’oxydes, et/ou présente une épaisseur supérieure à 50 µm et/ou inférieure à 2000 µm. Conteneur selon la revendication précédente dans lequel le précurseur de l’oxyde cristallisés comportant au moins les éléments Li et Al est choisi parmi : Une bayérite lithiée, Li 4 SiO 4 , et leurs mélanges. Conteneur selon l’une des revendications précédentes, dans lequel la surface des parois intérieures est recouverte pour plus de 99% dudit revêtement. Conteneur selon l’une des revendications précédentes comportant un fond et au moins un côté. Utilisation d’un conteneur selon l’une des revendications précédentes, pour la fabrication d’une poudre d’oxyde comportant du lithium, en particulier un oxyde d’un métal ou de plusieurs métaux de transition lithiés.